Brevet FR3051797A1 (20171201)
REVENDICATIONS1. Matériau polymère susceptible d'être obtenu par un procédé comprenant les étapes suivantes : a) on mélange au moins un polymère thermoplastique, au moins un monomère époxyde et/ou au moins un prépolymère époxyde et un agent réticulant comprenant, de préférence constitué par, au moins un liquide ionique ; b) on met en forme et durcit le mélange ainsi obtenu.\n<CLM>\1\tMatériau selon la revendication 1, caractérisé en ce que le prépolymère époxyde est le diglycidyl éther de bisphénol A (DGEBA).\n<CLM>\1\tMatériau selon la revendication 1 ou 2, caractérisé en ce que le polymère thermoplastique est choisi dans le groupe constitué des poly(éther sulfones), polyéthylènimines, polyamides, polyamide-imides, poly(phénylène oxydes) éventuellement greffés méthacrylate (PPO-g-MA) et leurs mélanges, de préférence des poly(phénylène oxydes).\n<CLM>\1\tMatériau selon l'une des revendications 1 à 3, caractérisé en ce que le cation formant le liquide ionique est choisi dans le groupe constitué des cations tétraalkylphosphonium, N,N-dialkylimidazolium, N-alkylpyridinium, N- dialkylpipéridinium, N-dialkylpyrrolidinium, tétraalkylammonium, pyrazolium, Nalkylthiazolium, trialkylsulfonium, trialkyltriazolium, ainsi que leurs mélanges, de préférence des cations tétraalkylphosphonium dont le groupe alkyle est avantageusement linéaire et renferme de 1 à 18 et de préférence de 4 à 14 atomes de carbone.\n<CLM>\1\tMatériau selon l'une des revendications 1 à 4, caractérisé en ce que l'anion formant le liquide ionique est choisi dans le groupe constitué des anions dialkylphosphate, dialkylphosphinate, dicyanamide [N(CN)2]-, bis(trifluorométhylsulfonyl)imide [NTf2]-, bis(trifluorométhane)sulfonimide [TF SIL alkylcarboxylate, hexafluorophosphate [PF6]-, sulfonate, alkylsulfate, tétrafluoroborate [BEI] , trifluorométhanesulfonate [CF3S03]-, [C4F9S03]-, [CF3CO2]-, [(CF3502)3C]-, [(CF3502)2N]-, nitrate [NO3]-, [C104]-, F-, Br-, Cl[Al2C17]-, chloroaluminate [A1C14]-, [CuC12], [AuC14]-, [ZnC13]-, [SnC13]-, ainsi que leurs mélanges, de préférence des anions dialkylphosphate, dialkylphosphinate, dicyanamide, alkylcarboxylate et leurs mélanges, où le groupe alkyl est linéaire ou ramifié et comprend indépendamment de 1 à 12 et de préférence de 2 à 8 atomes de carbone. 3051797 15\n<CLM>\1\tMatériau selon l'une des revendications 1 à 5, caractérisé en ce que le liquide ionique est choisi dans le groupe constitué de IL-DEP et IL-TMP : 5 10 I DEP 15\n<CLM>\1\tMatériau selon l'une des revendications 1 à 6, caractérisé en ce qu'on mélange le 20 monomère époxyde et/ou le prépolymère époxyde avec le polymère thermoplastique à une température comprise entre 100 et 200°C, avantageusement comprise entre 120 et 160°C.\n<CLM>\1\tMatériau selon l'une des revendications 1 à 7, caractérisé en ce l'étape a) se 25 décompose en deux étapes al) et a2) comme suit : al) on solubilise ledit polymère thermoplastique dans ledit monomère époxyde et/ou ledit prépolymère époxyde ; et a2) on ajoute au mélange ainsi formé l'agent réticulant comprenant, de préférence constitué par, ledit liquide ionique. 30\n<CLM>\1\tUtilisation du matériau selon l'une des revendications 1 à 8 pour la fabrication de pièces ou de revêtements utilisables dans les domaines aéronautique, aérospatial, automobile, maritime, éolien, électronique ou encore dans le domaine du sport et des loisirs. 35\n<CLM>\1\tProcédé de fabrication d'un matériau composite comprenant les étapes suivantes : a) on mélange au moins un polymère thermoplastique, au moins un monomère époxyde 3051797 16 et/ou au moins un prépolymère époxyde et un agent réticulant comprenant, de préférence constitué par, au moins un liquide ionique ; b) on met en forme et durcit le mélange ainsi obtenu. 5